ВЛАГООТВЕРЖДАЕМЫЕ КОНСТРУКЦИИ ПРОВОДОВ И КАБЕЛЕЙ

1. Сшиваемая влагой полимерная композиция, содержащая следующие количества компонентов в массовых процентах (% мас.) в расчете на массу композиции:
(A) от 10 до 99,99% мас. неполярного этиленового полимера, привитого силановой функциональностью (Si-g-npPE), причем npPE имеет следующие свойства перед прививкой:
(1) содержание винила составляет от 0,2 до 0,7 на 1000 атомов углерода,
2
(2) индекс расплава (MI или I) составляет от 1,5 до 7,0 дециграмм в минуту (дг/мин),
3
(3) плотность составляет от 0,913 до 0,965 грамм на кубический сантиметр (г/см) и
(4) молекулярно-массовое распределение (MWD или Mw/Mn), равно или меньше (≤) 8;
(B) от 0,01 до 20% мас. катализатора силанольной конденсации; и
(C) от 0 до 70% мас. антипиренной добавки.
2. Композиция по п. 1, отличающаяся тем, что неполярный этиленовый полимер получен в некаталитическом процессе.
3. Композиция по п. 1 или 2, отличающаяся тем, что компонент неполярный этиленовый полимер Si-г-NPPE представляет собой по меньшей мере один из следующих полиэтиленов: полиэтилен высокой плотности (HDPE); полиэтилен средней плотности (MDPE); линейный полиэтилен низкой плотности (LLDPE); полиэтилен низкой плотности (ПЭНП); полиэтилен очень низкой плотности (VLDPE); гомогенно разветвленный линейный сополимер этилена и α-олефина; и гомогенно разветвленный, по существу линейный этилен/α-олефиновый полимер.
4. Композиция по п. 3, отличающаяся тем, что дополнительно содержит привитый силаном этиленовый пластомер/эластомер.
5. Композиция по любому из предшествующих пунктов, отличающаяся тем, что силансодержащий компонент Si-g-npPE получен из соединения формулы:
в которой R' представляет собой атом водорода или метильную группу; х и у равны 0 или 1 при условии, что когда х равен 1, у равен 1; n представляет собой целое число от 1 до 12 включительно, и каждый R'' независимо представляет собой гидролизуемую органическую группу, имеющую от 1 до 12 атомов углерода, при условии, что не более чем одна из трех групп R'' представляет собой алкил.
6. Сшиваемая влагой полимерная композиция, содержащая следующие количества компонентов в массовых процентах в расчете на массу композиции:
(A) от 4,00 до 99,67% мас. неполярного этиленового полимера (npPE), имеющего:
(1) содержание винила составляет от 0,2 до 0,7 на 1000 атомов углерода,
2
(2) I от 1,5 до 7,0 дг/мин,
3
(3) плотность от 0,913 до 0,965 г/см и
(4) MWD равное или меньшее (≤), чем 8;
(B) 0,3-5% мас. прививаемого силансодержащего соединения, например алкоксисилана;
(C) 0,01-20% мас. катализатора силанольной конденсации;
(D) 0,02-1,0% мас. пероксидного инициатора; и
(E) от 0 до 70% мас. антипиренной добавки.
7. Композиция по п. 6, отличающаяся тем, что неполярный этиленовый полимер получен в некаталитическом процессе.
8. Композиция по п. 6 или 7, отличающаяся тем, что npPE представляет собой по меньшей мере один из следующих полиэтиленов: полиэтилен высокой плотности (HDPE); полиэтилен средней плотности (MDPE); линейный полиэтилен низкой плотности (LLDPE); полиэтилен низкой плотности (LDPE); полиэтилен очень низкой плотности (VLDPE); гомогенно разветвленный линейный сополимер этилена и α-олефина; и гомогенно разветвленный, по существу линейный этилен/α-олефиновый полимер.
9. Композиция по п. 8, отличающаяся тем, что дополнительно содержит этиленовый пластомер/эластомер.
10. Композиция по любому из пп. 6-9, отличающаяся тем, что силансодержащее соединение имеет формулу
в которой R' представляет собой атом водорода или метильную группу; х и у равны 0 или 1 при условии, что когда х равен 1, у равен 1; n представляет собой целое число от 1 до 12 включительно, и каждый R'' независимо представляет собой гидролизуемую органическую группу, имеющую от 1 до 12 атомов углерода, при условии, что не более чем одна из трех групп R'' представляет собой алкил.
11. Композиция по п. 5 или 10, отличающаяся тем, что антипиренная добавка является галогенированным антипиреном, который представляет собой по меньшей мере одно из следующих веществ: перхлорпентациклодекан; продукт присоединения по реакции Дильса-Альдера гексахлорциклопентадиена с малеиновым ангидридом; гексабромбензол; пентабромэтилбензол 2,4,6-трибромфенол; трибромфенилаллиловый эфир; этилен-1,2-бис(пентабромфенил); октабромдифенил; поли(пентабромбензил)акрилат; пентабромдифениловый эфир; октабромдифениловый эфир; декабромдифениловый эфир; тетрахлорбисфенол А; тетрабромбисфенол А; бис(дибромпропиловый) эфир тетрабромбисфенола А; тетрахлорфталевый ангидрид; тетрабромфталевый ангидрид; гексахлорэндометилентетрагидрофталевая кислота; этилен-бис(тетрабромфтатимид); и гексабомциклододекан.
12. Композиция по п. 11, отличающаяся тем, что дополнительно содержит неорганический сурьмяный антипирен.
13. Композиция по п. 5 или 10, отличающаяся тем, что антипиренная добавка является безгалогенной.
14. Композиция по любому из предшествующих пунктов, отличающаяся тем, что катализатор силанольной конденсации составляет по меньшей мере одно из следующих веществ: органический титанат и комплексы или карбоксилаты свинца, кобальта, железа, никеля, цинка и олова.
15. Изделие, изготовленное из композиции по любому из предшествующих пунктов, у которого значение ACBD≥20% после скользящего удара, при измерении в соответствии с методикой тестирования на скользящий удар UL 2556 Section 7.14, Edition Number: 4, Edition Date: December 15, 2015.
16. Изделие по п. 15, представляющее собой провод или кабель, содержащее покрытие, изготовленное из одной из композиций по пп. 1-12.